(57)【要約】それぞれ異なる成分からなり、それぞれの方法で製造された、２種以上の短繊維を含むことにより優れた触感、柔軟性、通気性、及びボリューム感を持つだけでなく画期的な軽量化ができる人工皮革及びその製造方法が開示される。本発明の人工皮革は０．００１〜０．５デニールの繊度を有する短繊維を含む不織布と前記不織布内部に含浸されている高分子弾性体をも含み、前記短繊維は−ＣＨ２−の繰返し単位を有し、該繰返し単位の数がそれぞれ異なる２種以上のポリエステル系短繊維である。【選択図】なし【特許請求の範囲】
【請求項１】
０．００１〜０．５デニールの繊度を有する短繊維を含む不織布と、
前記不織布内部に含浸されている高分子弾性体とを含み、
前記短繊維は、−ＣＨ２−の繰返し単位を有し、該繰返し単位の数がそれぞれ異なる２種以上のポリエステル系短繊維であることを特徴とする、人工皮革。
【請求項２】
前記２種以上のポリエステル系短繊維は、それぞれ２〜４個の前記繰返し単位を有することを特徴とする請求項１記載の人工皮革。
【請求項３】
前記不織布は、５〜９５重量％のポリエチレンテレフタレート短繊維を含む請求項１記載の人工皮革。
【請求項４】
前記不織布は、２０％以下の重量変動係数を有することを特徴とする請求項１記載の人工皮革。
【請求項５】
前記２種以上のポリエステル系短繊維は、それぞれ異なる２０％伸長時の弾性回復率を有し、
前記２種以上のポリエステル系短繊維の２０％伸長時の弾性回復率の最大値に対する最小値の比率が１０〜８０％であることを特徴とする請求項１記載の人工皮革。
【請求項６】
前記２種以上のポリエステル系短繊維は、５〜１００ｍｍの長さを有することを特徴とする請求項１記載の人工皮革。
【請求項７】
前記人工皮革の１０％伸長時の弾性回復率が８０％以上であることを特徴とする請求項１記載の人工皮革。
【請求項８】
前記人工皮革の毛羽方向に対して平行な方向及びその逆方向のそれぞれにおいて前記人工皮革の摩擦係数の差が０．３０以下であることを特徴とする請求項１記載の人工皮革。
【請求項９】
前記人工皮革は、８〜５０％の圧縮率を有することを特徴とする請求項１記載の人工皮革。
【請求項１０】
前記人工皮革は、８０％以上の復元率を有することを特徴とする請求項１記載の人工皮革。
【請求項１１】
海成分及び島成分を含む２種以上の海島型複合繊維を準備する工程（ここで前記２種以上の海島型複合繊維の島成分は、−ＣＨ２−の繰返し単位を有し、該繰返し単位の数がそれぞれ異なるポリエステル系ポリマーである。）と、
前記２種以上の海島型複合繊維で不織布を形成する工程と、
前記２種以上の海島型複合繊維の海成分を溶出して極細不織布を形成する工程とを含む人工皮革の製造方法。
【請求項１２】
前記極細不織布を形成する前に前記不織布に高分子弾性体を含浸する工程をさらに含むことを特徴とする請求項１１記載の人工皮革の製造方法。
【請求項１３】
前記極細不織布に高分子弾性体を含浸する工程をさらに含むことを特徴とする請求項１１記載の人工皮革の製造方法。
【請求項１４】
前記不織布を形成する工程はエアーレイド法、抄紙法及びカーディング／クロスラッピング法のうち一つ以上の方法を用いて行われ、
前記不織布を形成する工程は前記不織布が２０％以下の重量変動係数を有するように、前記２種以上の海島型複合繊維を均一に混合する段階を含むことを特徴とする請求項１１記載の人工皮革の製造方法。
【請求項１５】
前記不織布は、１００〜７００g／ｍ２の単位重量を有することを特徴とする請求項１１記載の人工皮革の製造方法。
【発明の詳細な説明】
【技術分野】
【０００１】
本発明は、人工皮革及びその製造方法に係り、より具体的には、天然皮革を代替できる人工皮革及びその製造方法に関する。
【背景技術】
【０００２】
人工皮革は、極細繊維が３次元に絡合してなる不織布に、高分子弾性体が含浸されてなるものであって、天然皮革に酷似した柔らかい質感及び独特の外観を有しており、履き物、衣類、手袋、雑貨、家具、及び自動車用内装材などの様々な分野に広く利用されている。
【０００３】
このような人工皮革は、ポリエチレンテレフタレート繊維、ポリアミド繊維などの様々な種類の繊維を用いて製造されている。
【０００４】
しかし、通常の人工皮革は、1成分の短繊維からなっている。したがって、人工皮革を構成する短繊維は、互いに類似した機械的物性を有し、類似した絡合挙動を示す。その結果、短繊維同士の距離及び空隙がほぼ同じである。また、短繊維同士の相互作用もあまり変わらないため、満足のいく触感、ボリューム感、及び柔軟性を持つ人工皮革を具現しにくいという問題がある。
【０００５】
一方、人工皮革に天然皮革のようなボリューム感を与えるために、収縮工程にて不織布の密度を増加させる方法が提示された。また、人工皮革の柔軟性を向上させるための柔軟剤処理方法、タンブリング処理方法などが提示されている。
【０００６】
しかし、これらの方法は、人工皮革の触感、外観などの特性を損なうことがある。
【発明の概要】
【発明が解決しようとする課題】
【０００７】
したがって、本発明は、前記関連技術の制限及び欠点による問題を解決できる人工皮革及びその製造方法を提供する。
【０００８】
本発明は、不織布の内部構造制御のように人工皮革の物性を向上させるための、抜本的な方法を工夫すべきであるという問題意識から始まる。
【０００９】
本発明は、それぞれ異なる成分でそれぞれ製造された２種以上の短繊維を含むことにより、優れた触感、柔軟性、通気性及びボリューム感を持つだけでなく、画期的な軽量化ができる人工皮革を提供する。
【００１０】
又本発明は、それぞれ異なる成分でそれぞれ製造された２種以上の短繊維を含むことにより、優れた触感、柔軟性、通気性及びボリューム感を持つだけでなく、画期的な軽量化ができる人工皮革の製造方法を提供する。
【課題を解決するための手段】
【００１１】
本発明では、０．００１〜０．５デニールの繊度を有する短繊維を含む不織布、及び前記不織布内部に含浸されている高分子弾性体を含み、前記短繊維は、−ＣＨ２−の繰返し単位を有し、該繰返し単位の数の異なる２種以上のポリエステル系短繊維であることを特徴とする人工皮革が提供される。
【００１２】
又本発明では、海成分及び島成分を含む２種以上の海島型複合繊維を準備する工程−ここで、前記２種以上の海島型複合繊維の島成分は−ＣＨ２−の繰返し単位を有し、該繰返し単位の数の異なるポリエステル系ポリマーである−、前記２種以上の海島型複合繊維で不織布を形成する工程、及び前記２種以上の海島型複合繊維の海成分を溶出して極細不織布を形成する工程を含む人工皮革の製造方法が提供される。
【００１３】
上記の一般的な記述及び以下の詳細な説明はすべて本発明を例示したり説明するためのものに過ぎず、特許請求の範囲の発明に関する、より詳細な説明を提供するためのものである。
【発明の効果】
【００１４】
本発明の人工皮革は、弾性回復力の異なる２種以上のポリエステル系短繊維を含む。そのなかの高い弾性回復力を有する短繊維は、不織布の形成のための絡合工程中にバネのような構造を形成するようになる。
【００１５】
本発明の人工皮革は、このようなバネ構造を部分的に含んでいるので、ポリエチレンテレフタレート（繰返し単位−ＣＨ２−が２個）短繊維のみを含む人工皮革に比べて、優れた圧縮弾性（厚さ方向）を有し、内部に均一な大きさで、均一に形成された空隙を有する。したがって、優れた触感、柔軟性、通気性、及びボリューム感を持つだけでなく、画期的な軽量化ができる人工皮革を提供することができる。
【００１６】
さらに、このようなバネ構造は、表面毛羽を直立させる特性を有するので、一方向に毛羽が寝ている通常の人工皮革に比べて、毛羽の方向による摩擦係数のバラツキが最小限に抑えられた人工皮革を製造することができる。したがって、本発明の人工皮革は、方向性による摩擦特性の差に起因する不快感を著しく低減できる。
【００１７】
一方、−ＣＨ２−繰返し単位を３個以上有する１種のポリエステル系短繊維のみで不織布が構成される場合、内部的にバネ構造が容易に形成されるが、短繊維同士の絡合が難しいため、不織布の密度及び機械的強度の低下が発生し、その結果、必要とされる外観、触感及び物理的特性を備えた人工皮革を製造することができない。
【００１８】
また、本発明の不織布は、ポリエステル系短繊維を含むので、高分子弾性体、例えば、ポリウレタンと優れた接着性を有する。したがって、本発明の人工皮革は優れた耐久性を有する。
【００１９】
このように優れた物性を有する本発明の人工皮革は、履き物、衣類、手袋、雑貨、家具、及び自動車用内装材などの様々な分野で広く利用することができる。
【発明を実施するための形態】
【００２０】
本発明の技術的思想及び範囲を逸脱しない限り、本発明の様々な変更及び変形が可能であるということは明白である。したがって、本発明は、特許請求の範囲に記載された発明及びその均等物の範囲内に入る変更及び変形を全て含む。
【００２１】
以下、本発明の人工皮革及びその製造方法の実施例を具体的に説明する。
【００２２】
本発明の人工皮革は、不織布及び前記不織布内部に含浸されている高分子弾性体を含む。
【００２３】
前記不織布は、０．００１〜０．５デニールの繊度を有する短繊維を含む。この範囲の繊度を有する短繊維からなる不織布は、優れた触感を持つようになる。前記短繊維の繊度が０．００１デニール未満である場合、不織布の触感は良くなるが製造が容易でなく洗濯の後に、染料の損失程度を示す洗濯堅ろう度が低下することがある。そして、前記短繊維の繊度が０．５デニールを超えた場合、不織布の触感が落ちることがある。
【００２４】
前記短繊維の繊度は、ゴールド・コーティング法を用いてサンプルを作製し、走査型電子顕微鏡（ＳＥＭ）を用いて一定の倍率で前記サンプルの断面を撮影し、短繊維の直径を測定し、このように測定された短繊維の直径を下式により算出することができる。
【００２５】
繊度（デニール）＝９πＤ２ρ／４０００
【００２６】
前記の式において、πは円周率であり、Ｄは短繊維の断面の直径（μｍ）であり、ρは繊維密度（ｇ／ｃｍ３）である。
【００２７】
本発明の不織布は、２種以上のポリエステル系短繊維を含む。前記２種以上のポリエステル系短繊維は、−ＣＨ２−の繰返し単位を有する。但し、それぞれ異なる種類のポリエステル系短繊維は、それぞれ異なる数の−ＣＨ２−の繰返し単位を有する。
【００２８】
さらに、前記２種以上のポリエステル系短繊維は、それぞれ２〜４の前記繰返し単位を有することができる。例えば、前記不織布は、ポリエチレンテレフタレート（ＰＥＴ）短繊維、ポリトリメチレンテレフタレート（ＰＴＴ）短繊維、及びポリブチレンテレフタレート（ＰＢＴ）短繊維のうち２種以上の短繊維を含むことができる。
【００２９】
ポリエチレンテレフタレート短繊維は、比較的安価で且つ優れた引張強度を有する。また、高い融点を有するので、前記ポリエチレンテレフタレート短繊維は優れた耐熱性を有する。したがって、本発明の不織布は、前記２種以上のポリエステル系短繊維のうちの一つとして、基本的にポリエチレンテレフタレート短繊維を含むことができる。
【００３０】
前記不織布においてポリエチレンテレフタレート短繊維の含有量は、５〜９５重量％、好ましくは、１０〜５０重量％であるとよい。もし、前記ポリエチレンテレフタレート短繊維の含有量が５重量％未満の場合、不織布の機械的強度が低下することがあり、前記ポリエチレンテレフタレート短繊維の含量が９５重量％を超えた場合、不織布を構成する短繊維が緻密な構造を形成することができなくなり、その結果、前記不織布により製造された人工皮革の触感、柔軟性、及びボリューム感が低下することがある。
【００３１】
人工皮革の触感、柔軟性、及びボリューム感に影響を及ぼす因子の一つとして、前記人工皮革の製造に用いられる不織布の短繊維がどのくらい均一に混合されているかがある。本発明おいては、前記不織布が２０％以下の重量変動係数（ＣＶ％）を有する程度に、前記２種以上のポリエステル系短繊維が均一に混合される。もし、不織布の重量変動係数が２０％を超えた場合、その不織布により製造された人工皮革の触感、柔軟性及びボリューム感が低下することになる。
【００３２】
前記重量変動係数（ＣＶ％）は、不織布からランダムでサンプルを採取して、サンプルの単位面積当たりの重量を測定し、この単位面積当たりの重量を用いて標準偏差及び算術平均を計算し、下式から変動係数を求める。
【００３３】
変動係数（ＣＶ％）＝標準偏差／算術平均
【００３４】
本発明の不織布を構成するそれぞれ異なる種類のポリエステル系短繊維は、それぞれ異なる「２０％伸長時の弾性回復率」を有することができる。
【００３５】
本発明の一実施例において、本発明の不織布を構成するそれぞれ異なる種類の短繊維の「２０％伸長時の弾性回復率」のうちには最大値と最小値が存在し、最大値に対する最小値の比率は１０〜８０％である。
【００３６】
２０％伸長時の弾性回復率の最大値に対する最小値の比率が前記範囲内にあれば、不織布を構成する２種以上の短繊維が互いに緻密に絡合できるだけでなく、相対的に高い弾性回復率を有する短繊維がバネのような構造を形成することができる。したがって、このような不織布により製造された人工皮革は、優れた触感、柔軟性及びボリューム感を発現することができる。
【００３７】
もし、２０％伸長時の弾性回復率の最大値に対する最小値の比率が１０％未満であれば、２種以上の短繊維が互いに緻密に絡合することはできるが、不織布内部にバネ構造が形成され難い。したがって、人工皮革の触感、柔軟性及びボリューム感が低下することがある。
又、２０％伸長時の弾性回復率の最大値に対する最小値の比率が８０％を超えた場合、不織布そのものを容易に製造できなくなることがある。
【００３８】
バネ構造を形成する相対的に高い弾性回復率を有する短繊維によって人工皮革の厚さ方向の圧縮弾性特性が向上する。前記圧縮弾性特性は、圧縮率及び復元率で示すことが出来る。すなわち前記不織布で形成された本発明の人工皮革は、８％〜５０％の圧縮率（厚さ方向）を有する。人工皮革の圧縮率が８％未満の場合、硬直した感じが発現され、前記圧縮率が５０％を超えた場合、ボリューム感などの質感が低下する。
【００３９】
一方、復元率は、圧縮後に荷重を除去した時に、回復する程度を示す。前記不織布で製造された本発明の人工皮革は８０％以上の復元率を有する。人工皮革の復元率が８０％未満であれば、人工皮革の形態安定性及びボリューム感が低下し高級な風合いを提供することができない。
【００４０】
また、弾性回復率の高い繊維は、外力に対する回復特性に優れる。人工皮革が、高い弾性回復率を有する繊維を含むと、内部のバネ構造のため、バッフィング工程などの研削工程により形成された表面毛羽の直立性がさらに増すようになる。したがって、人工皮革の表面の順方向（毛羽方向）及び逆方向の摩擦係数の差が著しく減少し人工皮革の表面の方向による質感の差を減少させ、方向性による異質感を最小限に抑え、表面触感を向上させることができる。前記順方向及び逆方向の摩擦係数の差が小さいほど人工皮革の触感に優れる。本発明の一実施例において前記摩擦係数の差は０．３０以下である。
【００４１】
本発明の不織布を構成する前記２種以上のポリエステル系短繊維は、５〜１００ｍｍの長さを有する。この範囲の長さを有する短繊維が絡合することで、不織布の製造工程性が向上することができ、このような不織布で製造された人工皮革は、優れた物性を発現することができる。もし、前記短繊維の長さが５ｍｍ未満の場合、不織布の製造が困難になり、人工皮革の強度、触感などが低下することがある。
又、前記短繊維の長さが１０ｍｍを超えた場合、不織布の製造が困難になり得る。
【００４２】
不織布内部に含浸される高分子弾性体として、ポリウレタンを用いることができる。たとえば、ポリカーボネートジオール系、ポリエステルジオール系またはポリエーテルジオール系の単独で、又はこれらの混合物を用いることができる。
又、前記高分子弾性体としてポリシロキサンを用いることもできる。但し、前記高分子弾性体がポリウレタンまたはポリシロキサンに限定されるものではない。
【００４３】
人工皮革内部の前記高分子弾性体の含量は２０〜３０重量％であるとよい。前記高分子弾性体の含量が２０重量％未満の場合、必要な伸度を得ることができず、前記高分子弾性体の含量が３０重量％を超えた場合、人工皮革の触感が低下し、人工皮革が変色する危険が増加し、人工皮革の伸度も低下する。
【００４４】
本発明の人工皮革は、「１０％伸長時の弾性回復率」が８０％以上であるとよい。８０％以上の弾性回復率を有する人工皮革は長時間にわたって圧力を受けても前記圧力が除去された場合、元の形状に容易に戻ることができる。このような優れた弾性回復率によって本発明の人工皮革が履き物、衣類、手袋、雑貨、家具、及び自動車用内装材などの製造に使用された場合、製品にシワが発生せず自然で高級な製品の外観を具現することができる。
【００４５】
以下に、本発明の一実施例により人工皮革の製造方法について詳細に説明する。
【００４６】
まず、海成分及び島成分を含む２種以上の海島型複合繊維を準備する。具体的には、海成分ポリマー溶融液と島成分ポリマー溶融液をそれぞれ準備した後、複合紡糸用口金を通して複合紡糸を行うことによりフィラメントを製造する。
次いで前記フィラメントを延伸する。該延伸されたフィラメントにクリンプ（ｃｒｉｍｐ）を形成し、前記クリンプが付与されたフィラメントを所定の長さで切断することにより、短繊維形状の海島型複合繊維を完成する。
【００４７】
本発明において、前記２種以上の海島型複合繊維の島成分は、−ＣＨ２−の繰返し単位を有し、該繰返し単位の数がそれぞれ異なるポリエステル系ポリマーである。
【００４８】
すなわち第１の海島型複合繊維は、海成分及び島成分として、第１及び第２のポリマーを含むことができ、第２の海島型複合繊維は、海成分及び島成分として、第１及び第３のポリマーを含むことができる。もちろん海成分及び島成分として第１及び第４のポリマーを含む第３の海島型複合繊維をさらに用意することもできる。すなわち第１ないし第３の海島型複合繊維は、海成分として同じポリマーを含み、島成分として異なるポリマーをそれぞれ含むことができる。後述の海成分溶出の際の、溶剤に溶解される特性において前記第１のポリマーは、前記第２ないし第４のポリマーと異なる。
【００４９】
例えば、前記第２ポリマーはポリエチレンテレフタレート（ＰＥＴ）で、前記第３のポリマーはポリブチレンテレフタレート（ＰＢＴ）で、前記第４のポリマーはポリトリメチレンテレフタレート（ＰＴＴ）であるとよい。
【００５０】
次に前記２種以上の海島型複合繊維で不織布を形成する。
【００５１】
具体的には、前記２種以上の海島型複合繊維に対してオープニング、ブレンディング及びカーディング工程を行うことにより短繊維形状の海島型複合繊維を均一に混繊してウェブを製造する。その後得られたウェブをクロスラッピング工程を通して積層した後、ニードルパンチングにより各海島型複合繊維を絡合させながら積層されたウェブを結合させることにより不織布を製造する。
【００５２】
前記２種以上の海島型複合繊維を混繊してウェブを製造する工程はエアージェットを用いたエアーレイド法、水中で混合する抄紙法などを用いて行うこともできる。
【００５３】
前記２種以上の海島型複合繊維を絡合させる工程は、高速流体処理法、ケミカルボンド法、またはホットエアースルー法により行ってもよい。
【００５４】
このように製造された不織布は１００〜７００ｇ／ｍ２の単位重量を有することができる。この単位重量を有する不織布を用いて完成した最終製品は最適の密度を有することになる。
【００５５】
次いで、前記不織布内部に高分子弾性体を含浸させる。
【００５６】
例えば、高分子弾性体溶液を調製し、該溶液に前記不織布を浸漬させる。前記高分子弾性体溶液は、所定の溶媒にポリウレタンを溶解させたり、分散させたりして調製することができる。例えば、ジメチルホルムアミド（ＤＭＦ）にポリウレタンを溶解させたり、水にポリウレタンを分散させたりして前記高分子弾性体溶液を調製することができる。又高分子弾性体を溶媒または分散媒に溶解・分散させずに、シリコーン高分子弾性体をそのまま利用してもよい。
【００５７】
又顔料、光安定剤、酸化防止剤、難燃剤、柔軟剤、着色剤などが前記高分子弾性体溶液に添加されてもよい。
【００５８】
前記不織布を前記高分子弾性体溶液に浸漬させる前に前記不織布をポリビニルアルコール水溶液でパディング処理することにより、その形態を安定化させることができる。
【００５９】
前記高分子弾性体溶液の濃度などを調節することにより、前記不織布に含浸される高分子弾性体の含浸量を調節することができる。最終製品の人工皮革に含まれる高分子弾性体の含量が２０〜３０％であることを考慮すると前記高分子弾性体溶液の濃度は５〜２０重量％の範囲に調節されることが好ましい。また、前記５〜２０重量％の高分子弾性体溶液の温度を１０〜３０℃の範囲に維持した状態で０．５〜１５分間、前記不織布を高分子弾性体溶液内に浸漬させることが好ましい。
【００６０】
前記高分子弾性体溶液に不織布を浸漬させた後には、凝固槽にて不織布に含浸された高分子弾性体を凝固させその後に水洗槽で水洗いを行う。前記高分子弾性体溶液が、ジメチルホルムアミドにポリウレタンを溶解させて得られた場合には、前記凝固槽を水と少量のジメチルホルムアミドとの混合物で構成し、前記凝固槽にて高分子弾性体を凝固させながら、不織布に含まれたジメチルホルムアミドが前記凝固槽に溶出させることができ、前記水洗槽では不織布にパディング処理したポリビニルアルコール及び残存するジメチルホルムアミドが不織布から除去される。
【００６１】
次いで前記高分子弾性体が含浸された不織布を熱カレンダリングする。該熱カレンダリングは前記高分子弾性体が含浸された不織布を加熱されたローラーに通過させて加圧することによって行うことができる。前記加熱ローラーの温度は８０〜２００℃の範囲に維持することができ前記加熱ローラーの温度が８０℃未満の場合、十分な熱カレンダリング効果を得ることができず、前記加熱ローラーの温度が２００℃を超えた場合、不織布表面の短繊維が損傷することがある。
【００６２】
このような熱カレンダリング工程を通して高分子弾性体が再配列され、不織布表面の短繊維が均一に並ぶので後述の仕上げ工程において、不織布表面の均一な立毛ができる。
【００６３】
次いで熱カレンダリングされた不織布から海成分を除去する。不織布を構成する２種以上の海島型複合繊維の海成分を溶出させると、島成分のみが残り極細化された短繊維で構成された極細不織布が形成される。海成分の溶出工程は、苛性ソーダ水溶液などのアルカリ溶剤を用いて行うことができる。
【００６４】
前記第１ないし第３の海島型複合繊維で製造された不織布の場合、海成分である第１のポリマーが溶出されることにより、島成分である第２ないし第４のポリマーのみが残り極細化された短繊維で構成された極細不織布が形成される。
【００６５】
又上述の高分子弾性体の含浸工程は、前記極細化工程の前でなく後に行われてもよい。すなわち、極細化工程前の不織布内部に高分子弾性体を含浸させる代わりに極細化工程により形成された極細不織布内部に前記高分子弾性体を含浸させることもできる。
【００６６】
次いで前記極細不織布に対して立毛（ｒａｉｓｉｎｇ）を行う。該立毛工程は、サンドペーパーなどの研磨道具により前記極細不織布の表面を磨耗せしめ不織布表面に多量の毛羽を生成させる工程である。
【００６７】
次いで前記立毛処理された不織布を染色・仕上げを行って、本発明による人工皮革の製造を完成する。
【００６８】
このように製造された人工皮革は８〜５０％の圧縮率及び８０％以上の復元率を有し、その表面の順方向（毛羽方向）及び逆方向の摩擦係数の差が０．３０以下である。
【００６９】
以下、実施例及び比較例を用いて本発明をさらに具体的に説明する。但し、下記の実施例は、本発明の理解を助けるためのものでこれによって本発明の権利範囲が制限されてはならない。
【実施例】
【００７０】
実施例１
【００７１】
島成分であるポリエチレンテレフタレート及び海成分である共重合ポリエステルを複合紡糸してフィラメントを形成し該フィラメントを延伸、クリンピング及び切断して３．５デニールの繊度及び５０ｍｍの長さを有する短繊維形状の第１の複合繊維を製造した。該第１の複合繊維の島成分であるポリエチレンテレフタレートの含量は７０重量％であり、海成分である共重合ポリエステルの含量は３０重量％であった。
【００７２】
また、島成分として、ポリトリメチレンテレフタレートを使用したことを除いては、前記第１の複合繊維の製造方法と同様の方法により、４．０デニールの繊度及び５１ｍｍの繊維長を有する短繊維形状の第２の複合繊維を製造した。前記第２の複合繊維の島成分であるポリトリメチレンテレフタレートの含量は７０重量％であり海成分である共重合ポリエステルの含量は３０重量％であった。
【００７３】
次いで前記第１の複合繊維及び第２の複合繊維の含量がそれぞれ９０重量％及び１０重量％になるように仕込んだ後、オープニング及びブレンディングにより開繊及び混合し、カーディング／クロスラッピング工程を行いウェブ積層体を形成した後、該積層体のウェブをニードルパンチングで結合させることにより不織布を製造した。
【００７４】
次いで前記不織布を高温で熱収縮させて不織布の密度を高めた。その後、ジメチルホルムアミド（ＤＭＦ）にポリウレタンを溶解させて得た１５重量％のポリウレタン溶液に、前記高密度の不織布を８分間浸漬させた後２５重量％のジメチルホルムアミド水溶液で前記ポリウレタンを凝固させた。そして７０℃の水で数回水洗いすることによりポリウレタンが含浸された不織布を製造した。
【００７５】
次いで前記ポリウレタンが含浸された不織布を１００℃、１０重量％の苛性ソーダ水溶液で処理し前記不織布において海成分である共重合ポリエステルを溶出させて島成分のみを残すことにより極細不織布を製造した。
【００７６】
その後、粗度＃２４０のサンドペーパーを用いて前記極細不織布の表面にバッフィング処理を施し分散染料を用いて高圧ラピッド染色機で染色した後、固着、洗浄、乾燥した後、柔軟剤及び帯電防止剤処理を施して人工皮革を得た。
【００７７】
実施例２
【００７８】
ポリトリメチレンテレフタレートの代わりにポリブチレンテレフタレートを島成分として使用して第２の複合繊維を製造したことを除き実施例１と同様の方法により人工皮革を製造した。
【００７９】
実施例３
【００８０】
第１の複合繊維及び第２の複合繊維の含量がそれぞれ７０重量％及び３０重量％になるように不織布を製造したことを除き実施例１と同様の方法により人工皮革を製造した。
【００８１】
実施例４
【００８２】
第１の複合繊維及び第２の複合繊維の含量がそれぞれ５０重量％及び５０重量％になるように不織布を製造したことを除き実施例１と同様の方法により人工皮革を製造した。
【００８３】
実施例５
【００８４】
第１の複合繊維及び第２の複合繊維の含量がそれぞれ３０重量％及び７０重量％になるように不織布を製造したことを除き実施例１と同様の方法により人工皮革を製造した。
【００８５】
実施例６
【００８６】
第１の複合繊維及び第２の複合繊維の含量がそれぞれ１０重量％及び９０重量％になるように不織布を製造したことを除き実施例１と同様の方法により人工皮革を製造した。
【００８７】
実施例７
【００８８】
前記第１及び第２の複合繊維の他に、７０重量％のポリブチレンテレフタレート（島成分）及び３０重量％の共重合ポリエステル（海成分）を含む第３の複合繊維がさらに用いられ、前記第１ないし第３の複合繊維のそれぞれの含量が９０％、５％、５％になるように不織布を製造したことを除き実施例１と同様の方法により人工皮革を製造した。
【００８９】
実施例８
【００９０】
第１ないし第３の複合繊維の含量がそれぞれ５０％、２５％、２５％になるように不織布を製造したことを除き実施例７と同様の方法により人工皮革を製造した。
【００９１】
実施例９
【００９２】
第１ないし第３の複合繊維の含量がそれぞれ１０％、６０％、３０％になるように不織布を製造したことを除き実施例７と同様の方法により人工皮革を製造した。
【００９３】
実施例１０
【００９４】
第１ないし第３の複合繊維の含量がそれぞれ１０％、３０％、６０％になるように不織布を製造したことを除き実施例７と同様の方法により人工皮革を製造した。
【００９５】
比較例１
【００９６】
前記第２の複合繊維を使用せず前記第１の複合繊維のみを用いて不織布を製造したことを除き実施例１と同様の方法により人工皮革を製造した。
【００９７】
比較例２
【００９８】
前記第１の複合繊維を使用せず前記第２の複合繊維のみを用いて不織布を製造したことを除き実施例１と同様の方法により人工皮革を製造した。
【００９９】
前記各実施例及び比較例によって製造された人工皮革の弾性回復率、質感、表面の触感、摩擦特性及び圧縮弾性（圧縮率及び復元率）を下記の方法によりそれぞれ測定しその結果を表３に示した。
【０１００】
弾性回復率（％）
【０１０１】
２００ｍｍの距離を表示した試料をクランプ間隔２５０ｍｍの引張試験機に装着し速度５０ｍｍ／分で伸び率１０％まで伸長させ１分間放置した。
次いで引張り速度と同じ速度で荷重を除去し試料を３分間放置した後当初表示された距離の実際距離ｘを測定し下式により弾性回復率を算出した。
【０１０２】
弾性回復率（％）＝［（２００−ｘ）／２００］×１００
【０１０３】
質感
【０１０４】
人工皮革の質感を測定するために５人の専門家で構成された評価団を構成した。柔軟性、ボリューム感、及び曲げ特性の３項目に対して官能試験を行い各０点〜５点（５点：最優秀）で６段階評価した。各項目の点数を合算した後５人の専門家が与えた合算点数をすべて合算して表１のように評価した。
【０１０５】
【表１】
2013540908.tif 000002
【０１０６】
表面の触感
【０１０７】
人工皮革の表面の触感を測定するために５人の専門家で構成された評価団を構成した。表面の柔らかさを各０点〜５点（５点：最優秀）で６段階評価した。５人の専門家が与えた点数を合算して表２のように評価した。
【０１０８】
【表２】
2013540908.tif 000003
【０１０９】
摩擦特性
【０１１０】
摩擦特性は人工皮革の表面の順方向（毛羽方向）及び逆方向の摩擦係数をそれぞれ測定し、その差で評価した。測定方法は下記の通りである。
【０１１１】
毛羽の立毛方向と同じ方向である順方向の摩擦係数と毛羽の立毛方向と逆の方向の摩擦係数を東洋精機社製の摩擦試験機を用いて測定した。上部摩擦材と下部摩擦材には同じ試験片を用い、上部摩擦材は毛羽方向が摩擦試験機の運動方向と逆になるように設置した。一方、下部摩擦材は順方向摩擦係数の測定の際は摩擦試験機の運動方向と毛羽の方向が同じ方向になるように付着され、逆方向摩擦係数の測定の際は摩擦試験機の運動方向と毛羽の方向が互いに逆になるように付着された。
【０１１２】
被摩擦材である下部摩擦材の移動距離を約２０ｃｍとし、重りの重さは２００gとし、ロードセル（ｌｏａｄ  ｃｅｌｌ）は１ｋｇとし、チャートスケール（Ｃｈａｒｔ  ｓｃａｌｅ）はＸ１とし、各摩擦係数を３回測定した後、これらの測定値の平均をとることで最終摩擦係数を求めた。
【０１１３】
摩擦係数の値は、最大静止摩擦力を示す値を用いる。
【０１１４】
このように測定されたそれぞれの摩擦係数の値を用いて、順摩擦係数と逆摩擦係数の差の絶対値を取って摩擦特性を求めた。
【０１１５】
摩擦特性＝｜正摩擦係数−逆摩擦係数｜
【０１１６】
圧縮弾性
【０１１７】
人工皮革の圧縮弾性（厚さ方向）は圧縮率及び復元率で把握することができるので、Ｇ＆Ｐ Ｔｅｃｈｎｏｌｏｇｙ社のＶＭＳ
ＰＶ−Ｓｅｒｉｅｓ装置を用いて人工皮革の圧縮率及び復元率をそれぞれ測定した。
【０１１８】
円形の圧子に９００ｇｆ／ｃｍ２の初荷重（ｌｏａｄ）をかけて３０秒間維持した。そして、前記初荷重を除去してから３０秒が経過した時の人工皮革の最大厚さ（Ｔ１）を１／１０００ｍｍ単位で測定した。初荷重を再び３０秒間かけた後、厚さの最小値（Ｔ２）を１／１０００ｍｍ単位で測定した。その後、初荷重を除去し３０秒が経過した時、人工皮革の厚さ（Ｔ３）を１／１０００ｍｍ単位で測定した。そして下式を用いて圧縮率及び復元率をそれぞれ計算した。
【０１１９】
圧縮率（％）＝［（Ｔ１−Ｔ２）／Ｔ１］×１００
【０１２０】
復元率（％）＝［（Ｔ３−Ｔ２）／（Ｔ１−Ｔ２）］×１００
【０１２１】
【表３】
2013540908.tif 000004
【国際調査報告】
2013540908.tif 000005
2013540908.tif 000006
2013540908.tif 000007
2013540908.tif 000008